Brevet FR2850651A1 — publié le 20040806

La présente invention a trait à des dérivés de pérylène comprenant des radicaux stériquement stabilisants ou électrostatiquement stabilisants, ainsi qu'à l'utilisation de ces dérivés de pérylène en tant que dispersants de pigments. La présente invention fournit en outre des préparations de pigments qui comprennent les dérivés de pérylène de l'invention en tant que dispersants de pigments. La présente invention a en outre trait à un procédé de prépartion des préparations de pigments de l'invention, ainsi qu'à leur utilisation en tant que colorants pour pigmenter des matières organiques à masse moléculaire élevée. La présente invention fournit également des dispersions de pigments qui comprennent au moins un dérivé de pérylène de l'invention. L'incorporation de matières solides dans des milieux liquides nécessite de grandes forces mécaniques. Pour réduire ces forces de dispersion, il est courant d'utiliser des dispersants qui facilitent le processus d'incorporation. Des dispersants sont également utilisés dans les préparations de pigments. Les préparations de pigments sont des combinaisons de pigments et de dispersants de pigments qui sont structurellement analogues aux pigments. Les dispersants de pigments sont ajoutés aux pigments pour faciliter leur dispersion dans les milieux de mise en oeuvre et pour améliorer les propriétés rhéologiques et coloristiques des pigments. La viscosité des milieux de mise en oeuvre fortement pigmentés diminue et la floculation des particules de pigments est réduite. Ce moyen permet par exemple d'augmenter la transparence et le brillant. Une dispersion inadéquate se manifeste par une élévation de la viscosité des systèmes liquides, des pertes de brillant et des variations de teintes des matières de revêtement et des revêtements, ainsi que par un développement insuffisant de l'intensité de la couleur. Il existe une multiplicité de propositions visant à améliorer les propriétés rhéologiques et coloristiques des pigments par l'addition de dispersants de pigments, toutes n'aboutissant toutefois pas au résultat anticipé. EP-A 1 029 899 décrit des préparations de pigments comprenant un pigment de dicétopyrrolopyrrole plus un dispersant de pigment de pérylène sous la forme d'un diimide carboxylique. Ces préparations de pigments ne satisfont pas les exigences rhéologiques et coloristiques souhaitées et elles ne peuvent pas être mises en oeuvre de manière universelle. DE-A 43 25 247 décrit des préparations de pigments qui, outre au moins un pigment organique et, si nécessaire, d'autres additifs, comprennent un dérivés de pérylène en tant que dispersant de pigment. Ces dérivés de pérylène sont au moins mono-substitués, le substituant étant composé d'un radical d'acide sulfonique anionique comprenant un cation. En variante, l'espèce utilisée en tant que cation est un proton, un cation métallique ou un cation ammonium. Ces dérivés de pérylène sont donc des sels. Les dispersants de pigments à base de composés de pérylène décrits présentent également des insuffisances en termes de coloristique et de rhéologie. En outre, en milieu aqueux, les dispersants de pigments ont un faible pH, ce qui est un inconvénient dans certaines mises en oeuvre des préparations de pigments. Un but de la présente invention est de fournir des préparations de pigments qui surmontent les inconvénients de la technique antérieure indiqués concernant la coloristique, la rhéologie ainsi que la capacité de mise en oeuvre universelle. Un autre but est de fournir des préparations de pigments qui présentent un pH supérieur en milieu aqueux, par rapport aux préparations de pigments de la technique antérieure. Nous avons découvert que ces buts sont atteints selon l'invention grâce à des préparations de pigments qui, en plus d'un pigment, contiennent un ou plusieurs dérivés de pérylène de formule (I). En conséquence, la présente invention fournit des dérivés de pérylène de formule (I) : dans laquelle - A est défini par un atome d' oxygène, un groupe CH2 ou NR1, R1 représentant un atome d'hydrogène, un groupe aryle, aralkyle, hétéroaryle, cycloalkyle, alkyle en C1 à C22 les Y, identiques ou différents, représentent chacun un groupe -C02, -CONR2, -S03 ou -S02NR2, R2 représentant un atome d'hydrogène, un groupe aryle, aralkyle, hétéroaryle, cycloalkyle, alkyle en C1 à C22, de préférence un groupe alkyle en C1 à C6, alkylamine où la fonction amine peut, si nécessaire, porter un ou plusieurs substituants supplémentaires et peut faire partie d'une polyamine ; - les X, identiques ou différents, représentent chacun un substituant principalement stériquement stabilisant et/ou électrostatiquement stabilisant ; les Z, identiques ou différents, représentent chacun, s'ils sont présents, un ou plusieurs substituants supplémentaires choisis dans le groupe formé par les groupes alkyle, alcoxy et aryloxy ainsi que par les atomes d'halogène, en particulier les atomes de chlore et de brome ; n représente un nombre entier supérieur ou égal à 1 ; et m représente un nombre entier supérieur ou égal à 0. En conséquence, l'invention fournit des dérivés de pérylène qui, par la sélection de substituants appropriés, sont stériquement stabilisants et/ou électrostatiquement stabilisants. Substituants stériquement stabilisants Dans l'invention, le terme "substituants stériquement stabilisants" doit être compris comme désignant des substituants grâce auxquels le dispersant de pigment peut se fixer fermement à la surface du pigment, le dispersant de pigment peut recouvrir quasi- complètement la surface du pigment, et la partie solvatée peut pénétrer dans le milieu respectif et former une couche limite d'épaisseur suffisante. Pour plus de détails, se référer aux publications "Science and Technology of Pigment Dispersions - A four day post graduate intensive course presented by Institute of Materials Science", pages 309 à 328, "Pigment Dispersants for non-aqueous systems", Interlaken, Suisse, 14-18 juin 1999, et "A new graft polymer pigment dispersant synthesis" de J.S. Simms, Progress in Organic Coatings, 1999, n 35, p. 205-214, dont l'intégralité du contenu inclus dans la présente invention par référence. Les substituants stériquement stabilisants sont essentiellement des radicaux polymères. Ces radicaux polymères portent de préférence au moins un groupe possédant une affinité pour un liant ou pour un solvant. Dans l'invention, le terme "groupe possédant une affinité pour un liant ou pour un solvant" désigne respectivement un groupe fonctionnel de polymère qui rend ce polymère essentiellement soluble dans un liant ou dans un solvant. Pour les besoins de l'invention, le terme "liant" désigne des composés polymères qui relient des substances de type différent ou analogue les unes aux autres. En fonction de leur structure, il faut distinguer les liants organiques et inorganiques ou les liants naturels et synthétiques. La liaison, en d'autres termes le fait de relier des substances, est accomplie par un séchage physique, par une solidification ou une augmentation nette de la viscosité, par une réaction chimique ou par une hydratation. De nombreux liants appropriés pour l'invention sont connus d'après la technique antérieure. Des exemples de liants appropriés pour l'invention comprennent généralement le vernis de résine alkyde/mélamine et le vernis de résine acrylique/mélamine, la mélamine étant le groupe qui possède une affinité pour un liant. Les polymères correspondants aux radicaux polymères utilisés selon l'invention comprennent de préférence au moins un groupe qui peut être mis à réagir avec un chlorure de carbonyle ou avec un chlorure de sulfonyle d'un dérivé de pérylène. Des exemples de groupes des polymères qui sont appropriés pour l'invention sont les groupes OH, NH ou SH libres. Dans la réaction, les polymères stériquement stabilisants sont liés par une liaison covalente au dérivé de pérylène. Des exemples de substituants stériquement stabilisants appropriés pour l'invention comprennent les radicaux alkyle à longue chaîne qui sont de préférence reliés, par des groupes fonctionnels, aux chlorures de carbonyle et/ou aux chlorures de sulfonyle des dérivés de pérylène. Dans ce contexte, le terme "radicaux alkyle à longue chaîne" désigne généralement des radicaux alkyle en C4 à C64, de préférence des radicaux alkyle en C4 à C32, de manière plus particulièrement préférée des radicaux alkyle en C4 à C18. Dans des formes de réalisation spécifiques de la présente invention, il y a des radicaux alkyle en C12 ou en C18. Lorsque cela est approprié, les radicaux alkyle peuvent en outre être des porteurs de substituants supplémentaires de tout type, à condition que ces substituants ne perturbent pas la fonction stériquement stabilisante des radicaux alkyle. Dans une forme de réalisation préférée de la présente invention, les substituants stériquement stabilisants sont choisis dans le groupe formé par les polymères à base d'oxyde d'alkylène, les polymères à base de polyesters, les polymères à base de polyacrylates, les polymères à base de sulfures d'alkyle et les polymères à base de composés alkyle. Ces radicaux polymères peuvent également, lorsque cela est approprié, être des porteurs de substituants supplémentaires de tout type, à condition que ces substituants ne perturbent pas la fonction stériquement stabilisante des radicaux polymères. Un exemple de radical polymère stériquement stabilisant approprié pour l'invention peut être dérivé d'un polymère qui peut être préparé par une polymérisation avec ouverture de cycle d'epsiloncaprolactone avec de l'acide dodécylsulfonique, puis par greffage avec une polyéthylèneimine. A la place de la polyéthylèneimine, il est également possible, selon l'invention, d'utiliser d'autres polymères tels que, par exemple, les polyvinylamines ou les copolymères d'éthylèneimine et de vinylamine. Selon l'invention, en plus de l'epsilon-caprolactone, il est possible d'utiliser d'autres polyesters et/ou polyacrylates et/ou polyuréthannes et/ou polyalkylèneglycols. En outre, les substituants stériquement stabilisants sont de préférence des radicaux polymères de polymères séquences réticulés. Lorsque cela est approprié, ces polymères peuvent être linéaires et, lorsque cela est approprié, ils peuvent être de nature homopolymère. Selon l'invention, le terme "polymères de nature homopolymère" désigne des polymères composés de monomères d'un seul type. Les polymères séquences sont de préférence des copolymères séquences possédant une affinité (solubilité) graduelle pour le liant. Dans une forme de réalisation particulière de la présente invention, les radicaux stériquement stabilisants utilisés sont des (co)polymères séquences de structure générale : aX(A)x-(B)y-bx(C) dans laquelle les séquences sont de préférence composées de polymères hyper-ramifiés et/ou polymères en peigne. Dans l'invention, le terme "polymères en peigne" désigne des polymères qui possèdent une chaîne principale linéaire et des chaînes latérales, habituellement aliphatiques, relativement longues, à des intervalles plus ou moins réguliers. Au centre de ces (co)polymères séquences se trouve la séquence de polymère B, qui peut de préférence être ramifiée ou linéaire et qui, lorsque cela est approprié, comprend des groupes fonctionnels qui permettent la fixation de deux séquences du polymère A ou plus, ainsi que la fixation de deux dérivés de pérylène C ou plus. Pour une liaison avec les polymères A et/ou avec les dérivés de pérylène C, il est possible d'incorporer, lorsque cela est approprié, des composants de liaison bifonctionnels ou polyfonctionnels supplémentaires. En variante, la liaison peut aussi se produire directement. En fonction du système de revêtement et du solvant, les polymères appropriés en tant que séquence de polymère A comprennent les polymères généraux de structure : dans laquelle U représente un atome d'hydrogène, un groupe alkyle ou un radical amorceur, M représente un ou plusieurs motifs récurrents d'un polymère, et T représente un groupe qui permet à la séquence A de se lier à la séquence B. T représente de préférence un atome d'oxygène ou de soufre, un groupe NR2, COO ou CONR3, où R2 et R3 représentent des radicaux de type quelconque. Les motifs récurrents M du polymère sont de préférence des copolymères statistiques tels que les copolymères à radicaux libres qui sont, par exemple, généralement préparés avec des régulateurs de masse moléculaire et avec des groupes fonctionnels, par exemple en utilisant du mercaptoéthanol, des copolymères séquences fonctionnalisés, des produits de polycondensation, des produits de polyaddition tels que, par exemple, les polyuréthannes et les polyalkylèneglycols. Les motifs récurrents M peuvent, lorsque cela est approprié, être des porteurs de substituants supplémentaires, à condition que ces substituants ne perturbent pas la fonction stériquement stabilisante des copolymères séquences. La séquence B est de préférence polyfonctionnelle, permettant la fixation de deux séquences (ax où a #1) A ou plus ainsi que la fixation de deux séquences (bx où b #1) C ou plus. Toutefois, le cas limitatif où a vaut 1 et y vaut 0 comprend également une construction simple où A représente un polyéthylène ou un groupe alkyle, liaison étant réalisée par des groupes OH ou d'autres groupes qui peuvent réagir avec un chlorure de carbonyle et/ou un chlorure de sulfonyle. Dans l'invention, y vaut 0 signifie que les séquences A et C sont directement liées. Ceci peut donner, de préférence mais pas forcément, une structure en peigne ou bien des copolymères greffés. La séquence B peut être linéaire ou ramifiée et elle peut par exemple être composée de polyéthylèneimines, d'homopolymères et de copolymères de polyvinylamine, de poly(méth)acrylates d'alkyle, de composés polyvinyliques et leurs copolymères, de polyoléfines, de polyéthylèneglycols, de polyesters, de polytétrahydrofurannes, de polyéthers, de polyuréthannes comprenant la fonctionnalité correspondante par l'incorporation de (méth)acrylate d'hydroxyéthyle, de poly(alcool vinylique), etc. C représente un dérivé de pérylène qui est de préférence lié par une liaison covalente à la séquence B. Les composés de l'invention contiennent de préférence plus d'un groupe C par séquence B (b >1). Les dérivés de pérylène de l'invention sont par exemple des esters sulfoniques, des esters carboxyliques, des sulfonamides et des carboxamides. Dans le cas le plus simple, A et B peuvent de préférence ne comprendre qu'un seul polymère ou copolymère, de sorte que la structure de séquences se réduit à une fonctionnalisation du groupe final, ou bien au moins une pluralité de dérivés de pigments sont fixés au copolymère statistique. Substituants électrostatiquement stabilisants En ce qui concerne les substituants électrostatiquement stabilisants et la façon dont cette stabilisation fonctionne, se référer aux publications "Science and technology of Pigment Dispersions - A four day post graduate intensive course presented by Institute of Material Science", pages 171 à 208, "Colloid Stability in the DVLD Regime", Interlaken, Suisse, 14-18 juin 1999, dont l'intégralité du contenu est inclus dans la présente invention par référence. Dans l'invention, le terme "substituants électrostatiquement stabilisants" désigne des radicaux cationiques qui sont liés par une liaison covalente au dérivé de pérylène et qui comprennent les groupes amino et/ou ammonium. Pour pouvoir posséder une activité électrostatiquement stabilisante, les groupes amino doivent être protonés. D'autres substituants électrostatiquement stabilisants sont les radicaux anioniques, par exemple les acides sulfoniques qui sont déprotonés. Concernant les radicaux qui portent des groupes amino et/ou ammonium, se référer à EP-A 0 864 613, DE-A 199 02 907 et EP-A 1 029 899, dont l'intégralité du contenu est inclus dans la présente invention par référence. Ces trois demandes de brevet décrivent des dispersants de pigments de pérylène substitués par des radicaux qui portent des groupes amino et/ou ammonium. Les mêmes radicaux sont appropriés pour l'invention. D'autres substituants électrostatiquement stabilisants sont les substituants de formule (II) : X-Y-NR4R5 (II), dans laquelle X représente un groupe NR6, un atome d'oxygène ou un atome de soufre, et R4, R5 et R6, identiques ou différents, représentent chacun un groupe alkyle, aryle, hétéroaryle ou un atome d'hydrogène, et Y représente un groupe -(CH2)n où n # 2, des substances aromatiques disubstitués, des substances hétéroaromatiques disubstitués. Les substances hétéroaromatiques basiques préférés sont l'imidazolyle, le pipéridinyle, le morpholinyle, le pipécolinyle, le pyrrolidinyle, le pyrazolyle et le pipérazinyle. D'autres substituants électrostatiquement stabilisants préférés sont les oligoamines de structure générale : Xl-(CH2)n-X2-(CH2)n-X3, Xl-(CH2)n-X2-(CH2)n-X3-(CH2)n Xl-(CH2)n-X2-(CH2)n-X3-(CH2)n-X4-(CH2)n, etc., dans lesquelles X représente un motif amino NR* où R* représente un atome d'hydrogène ou un groupe alkyle et n vaut 2 à 12, de préférence 2 à 5. D'autres radicaux électrostatiquement stabilisants préférés dans l'invention sont les oligo-/poly- alkylèneglycols de formule : R7Z (CH2-CHR8-O)n-R9, dans laquelle R7Z représente un groupe OH, NH2, SH R8 représente un radical alkyle en C1 à C6 linéaire ou ramifié, par exemple l'éthylèneglycol ou le polylèneglycol, R9 représente un radical alkyle en C1 à C6 linéaire ou ramifié. Les radicaux électrostatiquement stabilisants de l'invention sont quaternisés sur leur fonction amine, de préférence avec des groupes alkyle en C1 à C18, pour former des fonctions ammonium, et/ou ils sont déprotonés lorsque le radical en question est anionique. D'autres substituants électrostatiquement stabilisants appropriés dans cette invention sont dérivés de : a) diamines, en particulier la N,N-diméthyl-p- phénylènediamine, la diméthylaminométhylamine, la diéthylaminoéthylamine, la 2- éthylhexylaminoéthylamine, la stéarylaminoéthylamine, l'oléylaminoéthylamine, la diméthylaminopropylamine, la diéthylaminopropylamine, la dibutylaminopropylamine, la diéthylaminobutylamine, la diméthylaminoamylamine, la diéthylaminohexylamine, le 1-diéthylamino-4-aminopentane, la pipéridinométhylamine, la pipéridinoéthylamine, la pipéridinopropylamine, la pipécolinoéthylamine, la pipécoinopropylamine, l'imidazolopropylamine, la morpholinoéthylamine, la pipérazinoéthylamine, la 3- cyclohexylaminopropylamine, la 3,3'- oxybis(éthylèneoxy)bispropylamine, l'éthylènediamine, la 1,2-propanediamine, la 1,3- propanediamine, la 2,2-diméthyl-1,3-propanediamine, l'isophoronediamine, la diéthylènetriamine, la triéthylènetétramine, la tétraéthylènepentamine, la pentaéthylènehexamine, la dipropylènetriamine, la N,N-bis(3-aminopropyl)méthylamine, la tripropylènetétramine, la 3-(2-aminoéthyl)- aminopropylamine, la N,N'-bis(3-aminopropyl)- éthylènediamine, la bis(3-diméthylaminopropyl)amine, la 4,7-dioxadécane-1,10-diamine, la 4,9- dioxadodécane-l,12-diamine, la 5-amino-l,3,3- triméthylcyclohexaneméthanamine, le 1,4-bis(3- aminopropoxy)butane ; b) monoamines, en particulier l'ammoniac, la méthylamine, l'éthylamine, la n-propylamine, l'isopropylamine, la n-butylamine, la sec- butylamine, l'isopentylamine, la n-hexylamine, la diméthylamine, la diéthylamine, la dibutylamine, la N-éthylbutylamine, la bêta-hydroxyéthylamine, la bêta- ou gamma-hydroxypropylamine, la N- méthyléthanolamine, la diéthanolamine, le 3-(2- hydroxyéthylamino)-l-propanol, l'éthanolamine, la diéthanolamine, la N-(2-hydroxyéthyl)aniline, l'hydroxylamine, l'hydrazine, la 3- éthoxypropylamine, la di-(2-méthoxyéthyl)amine, la cyclohexylamine, la N-éthylcyclohexylamine, la dicyclohexylamine, la benzylamine, la 2- phényléthylamine, la 4-méthoxyphényléthylamine, la 1-phényl-3-phénylpropylamine, la 2-(3,4- diméthoxyphényl)éthylamine, l'aniline, l'o- toluidine, la p-toluidine, la N-éthylaniline, le 2- (2-aminoéthoxy)éthanol, le 2-(2-(3-aminopropoxy)- éthoxy) éthanol . Dans une forme de réalisation préférée de la présente invention, n vaut 1 et m vaut 0 dans la formule (I) et, en conséquence, les dérivés de pérylène sont de formule (III) : dans laquelle A représente NH, Y représente-CONH, -S03 ou -S02NH, X représente un substituant qui comprend un groupe amino protonable, de préférence une alkyl(en C1 à C22)amine, sachant qu'il est possible que l'atome d' azote de la fonction amine soit substitué par des groupes alkyle supplémentaires et fasse partie d'une polyamine, ou fasse partie d'un système cyclique, ou X représente un groupe alkyle en C1 à C30 ou alcényle en C3 à C30, sachant qu'il est possible que la chaîne carbonée soit interrompue dans chaque cas par un ou plusieurs groupes -0-, -CO-O-, -0-CO- ou-S-, chacun pouvant être substitué par des groupes alcoxy en CI à C6, amino, hydroxyle, carboxyle et par des atomes d'halogène. Dans une autre forme de réalisation préférée de la présente invention, les dérivés de pérylène de l'invention possèdent la formule (IV) : dans laquelle m représente un nombre entier allant de 1 à 100, n représente un nombre entier allant de 1 à 20, R5 représente un groupe alkyle(en C1 à C64)-SO2, et R6 représente un atome d'hydrogène ou un groupe alkyle en C1 à C6, de préférence un atome d'hydrogène ou CH3, de manière plus particulièrement préférée un atome d'hydrogène. La présente invention fournit en outre un procédé de préparation des dérivés de pérylène de l'invention. L'acide carboxylique et le chlorure de carbonyle des dérivés de pérylène de l'invention sont préparés au moyen de procédés connus en soi. L'acide carboxylique est préparé conformément à CAS75:140549j (1971). En partant de cet acide carboxylique, le chlorure de carbonyle peut être préparé selon les consignes expérimentales générales données dans Organikum. 18ème édition. Berlin : Deutscher Verlag der Wissenschaft, 1990, p. 423 et suiv. Les chlorures de sulfonyle des dérivés de pérylène de l'invention sont préparés par sulfochloration avec du chlorure de sulfuryle (de préférence 1 à 15 Eq. mol., de manière plus particulièrement préférée 8 à 12 Eq. mol., dans chaque cas par rapport au dérivé de pérylène) et avec du chlorure de thionyle (de préférence 1 à 2 Eq. mol., de manière plus particulièrement préférée 0,8 à 1,2 Eq. mol., dans chaque cas par rapport au dérivé de pérylène). L'acide chlorosulfonique en excès produit dans cette réaction est retiré par filtration et lavage rapide à l'eau glacée. De même, il est possible d'utiliser de l'acétone pour laver les chlorures de sulfonyle solides de leurs impuretés d'acide chlorhydrique. Les chlorures de sulfonyle et les chlorures de carbonyle des dérivés de pérylène s'hydrolysent facilement à l'air dans les conditions atmosphériques et ils sont donc utilisés rapidement ou bien conservés dans un endroit sec. Ensuite, les chlorures de carbonyle ou de sulfonyle des dérivés de pérylène sont mis à réagir avec les substituants stériquement ou électrostatiquement stabilisants susmentionnés, pour donner les amides ou les esters d'acide correspondants. Des solvants particulièrement appropriés pour cette réaction comprennent les solvants polaires tels que DMF, NMP, le diméthylacétamide ou THF. La réaction se déroule de préférence en présence d'une base fixant l'acide chlorhydrique, bien qu'aucun réactif de ce type ne soit absolument nécessaire. Ainsi, l'acide chlorhydrique formé dans cette réaction peut être fixé par une amine non nucléophile telle que, par exemple, la triéthylamine ou la pyridine. Dans ce cas, la quantité d'amine non nucléophile va de préférence de entre 0 à 10 Eq. mol., de manière plus particulièrement préférée de 0,5 à 1,5 Eq. mol., dans chaque cas par rapport au dérivé de pérylène. Une autre possibilité consiste à faire réagir des amines non nucléophiles, comprenant les amines non nucléophiles courtes, lorsque cela est approprié, de la même façon que les polymères à terminaison OH et à longue chaîne relativement non réactifs. Un sous-produit possible de la préparation des esters de l'acide correspondant ou des amides de l'acide correspondant est l'acide libre, par hydrolyse des chlorures d'acide. Ce sous-produit non souhaité devient soluble dans l'eau à un pH neutre à basique. Les composés décrits sont donc débarrassés de ces sous-produits, ainsi que de tout chlorhydrate d'amine formé, par lavage à l'eau. Une couleur rouge de l'eau d'écoulement indique la présence de ces acides libres : lorsque l'eau de lavage n'est plus colorée, l'acide libre n'est plus présent. La présente invention fournit en outre les dérivés de pérylène décrits par le procédé ci-dessus. La présente invention prévoit également l'utilisation de composés constitués d'une structure mère et d'au moins un substituant lié par une liaison covalente à ladite structure, la structure mère étant un hydrocarbure polycyclique essentiellement aromatique et étant choisie, en particulier, dans le groupe formé par les dérivés de naphtalène, les dérivés de phénalène, les dérivés de pérylène, les dérivés de pyrène, les dérivés de fluoranthène, les dérivés de fluorène, les dérivés d'heptalène, les dérivés d'indène, les dérivés de phénanthrène, les dérivés d'anthracényle et les dérivés d'acénaphtène, et le ou les substituants pouvant avoir un effet stériquement et/ou électrostatiquement stabilisant sur un pigment ; en tant que dispersants de pigments. En conséquence, la présente invention prévoit également l'utilisation des dérivés de pérylène de l'invention décrits ci-dessus en tant que dispersants de pigments. Le terme "dispersants" désigne des substances qui facilitent la dispersion de particules dans un milieu de dispersion liquide. Les dispersants réduisent la tension interfaciale entre les deux composants et induisent ainsi un mouillage. Un grand nombre de synonymes est utilisé qualifier pour les dispersants, des exemples étant les termes additifs, agents de mouillage, détergents, auxiliaires de suspension, émulsifiants, agents de dispersion, etc. En outre, les surfaces libres produites pendant l'opération de dispersion du pigment sont stabilisées. Les dérivés de pérylène de l'invention sont utiles en tant que dispersants de pigments pour une multiplicité de pigments différents. En ce qui concerne les pigments, se référer à DE-A 199 02 907, déjà mentionné, dont l'intégralité du contenu est inclus dans la présente invention par référence. Les dérivés de pérylène de l'invention sont particulièrement appropriés pour les pigments suivants : Pigments de quinacridone P. R.122, P. R.202, P.V.19 Pigments de quinophtalone P.Y.138 Pigments d'isoindoline P.0.69, P.0.61, P.Y.139, P.Y.185 Pigments de pérylène P. R.123, P. R.149, P.R.178, P. R.179, P. R.224, P. V.29 Pigments de phtalocyanine P.B.15, P.B.15:1, P. B. 5 :2, P.B.15:3, P.B.15:4, P.B.15:6, P.B.16, P.G.7, P.G.36 Pigments d'indanthrone P.B.60 et P.B.64 Pigments de dioxazine P.V.23 Pigments de triarylcarbonium P.V.27 Pigments diazoiques P.0.34, P. R.144, P. R.166, P.Y.12, P.Y.13, P.Y.17, P.Y.83, P.Y.113, P.Y.126, Pigments monoazoïques P.0.5, P.0.36, P.0.67, P.R.1, P. R.2, P. R.3, P.R.48:4, P. R.49, P.R.52:2, P. R.53, P.R.57:1, P. R.251, P. R.112, P. R.170, P. R.184, P. R.190 Pigments thioindigo P.R.88 Pigments de complexes métalliques P.Y.117, P.Y.153, P.Y.177 Pigments de périnone P.0.43, P. R.194 Pigments de flavanthrone P.Y.24 Pigments d'anthraquinone P.Y.147, P. V.31 D'autres exemples sont donnés dans Herbst, W., Hunger, K. Industrial Organic Pigments. Weinheim : VCH, 1993, dont l'intégralité du contenu est inclus dans l'invention par référence. La présente invention fournit en outre des préparations de pigments comprenant : (a) au moins un pigment organique ; et (b) au moins un composé constitué d'une structure mère et d'au moins un substituant lié par une liaison covalente à ladite structure, la structure étant un hydrocarbure polycyclique essentiellement aromatique et étant choisie, en particulier, dans le groupe formé par les dérivés de naphtalène, les dérivés de phénalène, les dérivés de pérylène, les dérivés de pyrène, les dérivés de fluoranthène, les dérivés de fluorène, les dérivés d'heptalène, les dérivés d'indène, les dérivés de phénanthrène, les dérivés d'anthracényle et les dérivés d'acénaphtène, et le ou les substituants pouvant avoir un effet stériquement et/ou électrostatiquement stabilisant sur un pigment ; en tant que dispersants de pigments. Les préparations de pigments de l'invention comprennent généralement au moins un dérivé de pérylène de l'invention décrit ci-dessus. Dans les préparations de pigments de l'invention, dans le cas des radicaux stériquement stabilisants, il y a généralement 2% à 50% en poids, de préférence 2% à 30% en poids, de manière plus particulièrement préférée 2% à 20% en poids de dispersant de pigment, par rapport au pigment. Dans les préparations de pigments de l'invention, dans le cas des radicaux électrostatiquement stabilisants, il y a de préférence 0,5% à 5% en poids, de manière plus particulièrement préférée 0,5% à 4% en poids, de manière tout particulièrement préférée 0,5% à 3% en poids de dispersant de pigment, par rapport au pigment. En ce qui concerne le choix des pigments pour les préparations de pigments de l'invention, se référer aux remarques ci-dessus concernant l'utilisation des dérivés de pérylène de l'invention. Les préparations de pigments de l'invention contiennent de préférence un pigment de pérylène organique rouge, en particulier P.R.179. Les préparations de pigments de l'invention comprennent de préférence les pigments sous forme finement divisée. Dans ce cas, la granulométrie primaire moyenne est généralement inférieure à 300 nm, de préférence inférieure à 200 nm, de manière plus particulièrement préférée inférieure à 100 nm. Les préparations de pigments de l'invention sont particulièrement appropriées pour produire des couleurs transparentes. En plus du pigment et du dispersant de pigment, les préparations de pigments de l'invention peuvent comprendre d'autres additifs habituels tels que des charges, des agents normalisants, des tensio-actifs, des résines, des agents anti-mousse, des agents antipoussière, des diluants, des additifs de dispersion, des colorants d'ombrage, des conservateurs, des agents antisiccatifs et, lorsque cela est approprié, des copolymères séquences et des polymères comprenant par exemple des groupes d'ancrage polaires. Ces additifs peuvent par exemple servir à améliorer le mouillage des pigments ou la dispersion des pigments ou ils peuvent servir de plastifiants ou d'agents filmogènes. Les préparations de pigments de l'invention comprennent généralement les pigments à raison de 0,5% à 40% en poids, de préférence de 0,5% à 30% en poids, de manière plus particulièrement préférée de 0,5% à 5% en poids, dans chaque cas par rapport à la préparation de pigment de l'invention. Lorsque des additifs sont présents dans les préparations de pigments de l'invention, leur quantité, comprenant le solvant, va généralement de 60% à 99,5% en poids, de préférence de 70% à 99,5% en poids, de manière plus particulièrement préférée de 95% à 99,5% en poids, dans chaque cas par rapport à la préparation de pigment de l'invention. Des tensio-actifs appropriés comprennent les tensioactifs anioniques, cationiques ou non ioniques classiques ou les mélanges de ces tensio-actifs. Des exemples de tensio-actifs anioniques sont les taurides d'acide gras, les N-méthyltaurides d'acide gras, les éthionates d'acide gras, les alkylbenzènesulfonates, les alkylnaphtalènesulfonates, les polyglycoléthersulfates d'alkylphénol et les polyglycoléthersulfates d'alcool gras, les acides gras, par exemple les acides palmitique, stéarique et oléique, les savons, par exemple les sels de métaux alcalins d'acides gras, les acides naphténiques et les acides résiniques, par exemple l'acide abiétique, les résines solubles dans les bases, par exemple les résines de maléate modifiée par la colophane, et les produits de condensation à base de chlorure cyanurique, la taurine, les N,N-dialkylaminoalkylamines telles que la N,Ndiéthylaminopropylamine et la p-phénylènediamine, par exemple ; la préférence est donnée aux savons résineux, à savoir les sels de métaux alcalins d'acides résiniques. Des tensio-actifs cationiques appropriés comprennent, par exemple, les sels d'ammonium quaternaire, les oxyéthylates d'amine grasse, les éthers de polyglycol d'amine grasse et les amines grasses. Des tensio-actifs non ioniques appropriés comprennent, par exemple, les oxydes d'amine, les éthers de polyglycol d'alcool gras, les esters de polyglycol d'acide gras et les éthers de glycol d'alkylphénol. Les polymères utilisés en tant qu'additifs de l'invention sont, par exemple, les polyoléfines, les polyesters, les polyéthers, les polyamides, les polyuréthannes, les poly(éther vinylique), les polyacrylates et leurs copolymères. Des exemples de groupes d'ancrage appropriés sont les groupes amino et les groupes ammonium, les groupes acide carboxylique et les groupes carboxylate, les groupes acide sulfonique et les groupes sulfonate, ainsi que les groupes acide phosphorique et les groupes phosphonate. Les polymères préférés sont ceux comprenant des groupes d'ancrage azotés, en particulier les groupes amino et les groupes polyalkylèneimine, ainsi que les copolymères séquences possédant des polyalkylèneimines telles que, par exemple, les polyéthylèneimines. L'homme du métier connaît des additifs de ce type. Ils sont disponibles en grandes quantités dans le commerce (par exemple Solspere de Avecia, Disperbyk de Byk) et ils sont décrits dans de nombreux cas, par exemple dans le Journal of Coating Technology, 1986, n 58, p. 71, dans le Journal of Oil and Colour Chemical Association, 1998, n 293 et 1991, n 204, ainsi que dans DE-A 21 62 484, DE-A 22 64 176, DE-A 28 07 362, DE-A 28 30 860 et dans EP-A 0 189 385, dont l'intégralité du contenu est inclus dans l'invention par référence. Les préparations de pigments de l'invention sont généralement des systèmes solides de type poudres fluides ou granulés. Les préparations de pigments de l'invention peuvent être des mélanges d'un ou plusieurs pigments, de préférence un ou deux pigments, avec un ou plusieurs, de préférence un ou deux dispersants de pigments de l'invention. Ces préparations de pigments peuvent également comprendre, en plus, des dispersants de pigments ne faisant pas partie de l'invention. L'invention fournit en outre un procédé de prépartion d'une préparation de pigment de l'invention qui consiste à mélanger au moins un composé, en tant que dispersant de pigment, - qui est composée d'une structure mère et d'au moins un substituant lié par une liaison covalente à ladite structure, - la structure mère étant un hydrocarbure polycyclique essentiellement aromatique et étant choisie, en particulier, dans le groupe formé par les dérivés de naphtalène, les dérivés de phénalène, les dérivés de pérylène, les dérivés de pyrène, les dérivés de fluoranthène, les dérivés de fluorène, les dérivés d'heptalène, les dérivés d'indène, les dérivés de phénanthrène, les dérivés d'anthracényle et les dérivés d'acénaphtène, et - sachant qu'il est possible que le ou les substituants aient un effet stériquement et/ou électrostatiquement stabilisant sur un pigment et le pigment organique, ou à les laisser agir l'un sur l'autre à tout moment souhaité pendant leur préparation. Dans ce procédé de l'invention, les dérivés de pérylène de l'invention susmentionnés sont généralement utilisés. Généralement, dans le procédé de l'invention, le dispersant de pigment et le pigment organique sont mélangés ensemble sous forme de poudres sèches. L'opération consistant à préparer un pigment englobe sa synthèse, éventuellement sa division en fines particules, par exemple par broyage ou reprécipitation, éventuellement sa finition, et son isolement sous la forme d'un gâteau de filtration ou sous la forme de granulés secs ou d'une poudre sèche. Pour préparer les préparations de pigments de l'invention, il est par exemple possible d'ajouter les dispersants de pigments avant ou pendant la synthèse des pigments, juste avant ou pendant la division en fines particules, ou juste avant ou pendant une finition ultérieure. Des températures allant, par exemple, de 0 C à 200 C, peuvent être observées pendant ces opérations. Naturellement, les dispersants de pigments peuvent également être ajoutés par portions à différents moments. L'addition des dispersants de pigments pendant une division en fines particules peut par exemple être effectuée avant ou pendant le broyage à sec d'un pigment brut, avec ou sans auxiliaires de broyage supplémentaires, dans un broyeur à cylindres ou un broyeur conique, ou avant ou pendant le broyage humide d'un pigment brut dans un milieu de broyage aqueux, organique aqueux ou organique, dans un broyeur à boulets, par exemple. L'homme du métier connaît des milieux de broyage précis. En outre, ces milieux de broyage sont décrits dans DE-A 198 36 714, dont le contenu de la description à ce sujet est inclus dans la présente invention par référence. De plus, il est possible d'ajouter les dispersants de l'invention au pigment avant ou pendant une opération de malaxage ou de revêtement par voie humide. Il s'est également avéré judicieux d'ajouter les dispersants de pigments avant ou après la finition du pigment, dans un milieu aqueux, basique aqueux, organique aqueux ou organique. Les dispersants de pigments peuvent également être ajoutés et incorporés au gâteau de filtration de pigment imbibé d'eau avant le séchage, auquel cas les dispersants de pigments peuvent aussi être présents sous la forme d'un gâteau de filtration. D'autres possibilités pour préparer les dispersants de pigments sont un malaxage puis un séchage ; un broyage humide puis un séchage ; un broyage humide, une filtration puis un séchage ; une incorporation par agitation, une filtration puis un séchage. Dans une forme de réalisation préférée de la présente invention, des poudres ou des granulés des dispersants de pigments sont mélangés à sec avec la poudre ou les granulés d'un ou plusieurs pigments. Selon l'invention, 1 à 30 parties des dispersants sont modifiées par 100 parties en poids de pigment brut. Les préparations de pigments qui peuvent être obtenues par la présente invention sont remarquables du point de vue de leurs propriétés coloristiques et rhéologiques exceptionnelles, de leur grande stabilité à la floculation, de leur grande transparence, de leur facilité de dispersion, de leurs bonnes caractéristiques de brillant, de leur forte intensité de couleur, de leur excellente aux revêtements superficiels et aux solvants, ainsi que du point de vue de leur très bonne solidité aux agents climatiques. Elles sont appropriées pour une utilisation à la fois dans les systèmes à base de solvants et dans les systèmes à base d'eau, à savoir elles peuvent être optimisées à la fois pour les systèmes à base de solvants et pour les systèmes à base d'eau. Les préparations de pigments préparées selon l'invention peuvent être utilisées en tant que colorants pour pigmenter des matières organiques à masse moléculaire élevée d'origine naturelle ou synthétique sous forme de masses de matières plastiques, de matières plastiques fondues, de solutions de filage, de vernis, de peintures, de toners ou d'encres d'impression. Des exemples de matières organiques à masse moléculaire élevée pour lesquelles les préparations de pigments de l'invention sont particulièrement appropriées sont les éthers cellulosiques et les esters cellulosiques tels que l'éthylcellulose, la nitrocellulose, l'acétate de cellulose ou le butyrate de cellulose, les résines naturelles ou les résines synthétiques telles que les résines de polymérisation par addition ou les résines de condensation, par exemple les résines aminiques, en particulier les résines urée et mélamine/formaldéhyde, les résines acryliques, les résines alkyde, les résines phénoliques, les polycarbonates, les polyoléfines, les polystyrènes, les poly(chlorure de vinyle), les polyalkylènes, les polyacrylonitriles, les polyacrylates, les polyamides, les polyuréthannes ou les polyesters et leurs copolymères, le caoutchouc, la caséine, la silicone et les résines silicone, dans chaque cas individuellement ou en mélanges. Les composés organiques à masse moléculaire élevée peuvent être sous la forme de masses de matières plastiques ou de matières plastiques fondues ou sous la forme de solutions de filage, de vernis, de peintures ou d'encres d'impression. Selon l'utilisation prévue, il se révèle avantageux d'utiliser les préparations de pigments de l'invention sous la forme d'un mélange ou sous la forme d'une formulation préparée ou de dispersions. En fonction de la matière organique à masse moléculaire élevée à pigmenter, les préparations de pigments de l'invention sont généralement utilisées à raison de 0,05% à 50% en poids, de préférence de 0,1% à 30% en poids, de manière plus particulièrement préférée de 1% à 10% en poids. Les préparations de pigments de l'invention sont généralement appropriées pour produire des dispersions de pigments, de préférence des matières de peinture, de manière plus particulièrement préférée des émaux au four de résine acrylique à forte teneur en matières solides et des pâtes de peinture à base de solvant ou à base d'eau. La présente invention fournit en outre des dispersions de pigments qui comprennent au moins un dérivé de pérylène de l'invention ou au moins une préparation de pigment de l'invention. La présente invention présente un certain nombre d'avantages par rapport à la technique antérieure : Les dérivés de pérylène de l'invention sont faciles et peu onéreux à préparer et les préparations de pigments de l'invention se distinguent par de bonnes propriétés de performance. Ainsi, ils confèrent une forte capacité de dispersion et une grande stabilité à la floculation dans le milieu de mise en oeuvre et, en outre, un brillant et des propriétés coloristiques remarquables. Il est possible d'améliorer les propriétés rhéologiques du pigment en utilisant les dispersants de pigments de l'invention. L'homme du métier pourra immédiatement concevoir d'autres formes de réalisation, modifications et variantes ainsi que d'autres avantages de la présente invention, à la lecture de cette description et il pourra les réaliser sans s'écarter de la portée de la présente invention. La présente invention est illustrée par les exemples suivants qui, toutefois, ne limitent en aucun cas l'invention. Exemples Préparation de chlorure de pérylène-3,4-dicarboximide-9sulfonyle On ajoute, sous agitation lente, 16,1 g (0,05 mol) de dicarboximide de pérylène à température ambiante dans 67 g d'acide chlorosulfonique, on chauffe le mélange à 55 C et on l'agite à cette température pendant trois heures. Ensuite, on ajoute lentement, goutte à goutte, 11,0 g de chlorure de thionyle à cette température et on agite le mélange réactionnel pendant 15 minutes supplémentaires. On le refroidit à la température ambiante et on la filtre par aspiration sur du verre fritté D4, on lave rapidement le produit solide avec un peu d'eau glacée, puis on déplace l'eau en utilisant de l'acétone. On fait alors réagir le gâteau de filtration imbibé d' acétone immédiatement, ou bien on le sèche sous pression réduite et on le conserve sous une atmosphère de gaz inerte. Rendement : 14,8 à 17,6 g, 71% à 84%. Préparation de chlorure de pérylène-3,4-dicarboximide-9carbonyle On prépare l'acide pérylène-3,4-dicarboximide-9carboxylique conformément à CAS75:140549j (1971). On convertit l'acide carboxylique pouvant être ainsi obtenu en chlorure de carbonyle, en mettant en suspension 18,2 g (0,05 mol) de cet acide carboxylique dans 100 mL de CH2Cl2 et en ajoutant 8,85 g (0,075 mol) de chlorure de thionyle à température ambiante. On chauffe le mélange à reflux pendant 5 heures puis on élimine les résidus du chlorure de thionyle et du chlorure de méthylène par distillation. On traite alors le solide rouge obtenu sans caractérisation supplémentaire. RADICAUX PRINCIPALEMENT ELECTROSTATIQUEMENT STABILISANTS Exemple 1 Pérylène-3,4-dicarboximide-9-(N,N-(diméthylaminopropyl)sulfonamide (dispersant 1) On ajoute, sous agitation, 10,2 g (0,10 mol) de N,Ndiméthylaminopropylamine et 50,8 g (1,0 mol) de triéthylamine dans 200 mL de dichlorométhane à 0 C. On introduit lentement le gâteau de filtration imbibé d'acétone de chlorure de pérylène-3,4-dicarboximide-9sulfonyle décrit ci-dessus. La température s'élève à 10 C. On agite le mélange réactionnel une nuit, puis on évapore le solvant et la triéthylamine sur un évaporateur rotatif. On extrait par agitation 10,0 g du résidu dans 100 mL d'eau pendant trois heures, on isole le produit solide par filtration, et on sèche le gâteau de filtration dans une chambre de séchage. On obtient 0,59 g (39%) d'un solide rouge. Rf (dioxanne:triéthylamine:eau = 20:4:1) = 0,7 p.f. = 246 C à 248 C RMN 1H (d6-DMSO) : 8 = 11,80 à 11,55 (bs, 1H, OCNHCO), 8,60 (pd, 1H, Ar-H) , 8,55 (pd, 2H, Ar-H) , 8,49 à 8,46 (m, 2H, Ar-H), 8,20 (pd, 2H, Ar-H), 7,82 (pt, 1H, Ar-H), 2,98 (dd, 2H, CH2), 2,21 (dd, 2H, CH2), 2,05 (s, 6H, CH3), 1,50 (dd, 2H, CH2-CH2-CH2) ppm. Pas de S02NH observé. Exemple 2 Pérylène-3,4-dicarboximide-9-(N,N-diéthylaminoéthyl)sulfonamide (dispersant 2) On ajoute lentement le gâteau de filtration imbibé d'acétone de chlorure de pérylène-3,4-dicarboximide-9sulfonyle décrit ci-dessus, à 0 C, à un mélange de 200 mL de dichlorométhane, de 11,6 g (0,1 mol) de N,Ndiéthylaminoéthylamine et de 50,8 g (1,0 mol) de triéthylamine à 0 C. On agite le mélange réactionnel une nuit, puis on évapore le solvant et la triéthylamine sur un évaporateur rotatif. On extrait le résidu par agitation dans 180 mL d'eau pendant trois heures, on isole le produit solide par filtration et on sèche le gâteau de filtration dans une chambre de séchage. On obtient 15,2 g (61%) d'un solide rouge. Rf (dioxanne:triéthylamine:eau = 20:4:1) = 0,8 p.f. = 238 C à 240 C RMN 1H (d6-DMSO) : 8 = 11,90 à 11,65 (bs, 1H, OCNHCO), 8,62 (pd, 1H, Ar-H), 8,50 (pd, 2H, Ar-H), 8,48 à 8,46 (m, 2H, Ar-H), 8,25 (pd, 2H, Ar-H), 7,95 (pt, 1H, Ar-H), 3,24 (dd, 2H, CH2), 2,65 (dd, 2H, CH2), 2,45 (q, 4H, CH2-CH3), 2,25 (bs, 1H, S02NH), 1,10 (t, 6H, CH2-CH3) ppm. Exemple 3 Pérylène-3,4-dicarboximide-9-(N-aminoéthylpipérazyl)sulfonamide (dispersant 3) On ajoute lentement le gâteau de filtration imbibé d'acétone de chlorure de pérylène-3,4-dicarboximide-9sulfonyle décrit ci-dessus, à 0 C, à un mélange de 200 mL de dichlorométhane, de 11,6 g (0,1 mol) de N,Ndiéthylaminopipérazine et de 50,8 g (1,0 mol) de triéthylamine. On agite le mélange réactionnel une nuit, puis on évapore le solvant et la triéthylamine sur un évaporateur rotatif. On extrait le résidu par agitation dans 230 mL d'eau une nuit, on isole le produit solide par filtration et on sèche le gâteau de filtration dans une chambre de séchage. On obtient 10,4 g (21%) d'un solide rouge. Rf (dioxanne:triéthylamine:eau = 20:4:1) = 0,55 p.f. = 220 C RMN 1H (d6-DMSO) . # = 11,50 à 11,30 (bs, 1H, OCNHCO), 8,70 (pd, 1H, Ar-H), 8,48 (pd, 2H, Ar-H), 8,40 à 8,35 (m, 2H, Ar-H), 8,25 (pd, 2H, Ar-H), 7,95 (pt, 1H, Ar-H), 3,30 (m, 2H, CH2), 2,68 à 2,62 (m, 6H, CH2) , 2,48 à 2,40 (m, 2H, CH2) ppm ; Pas de S02NH observé. Exemple 4 Pérylène-3,4-dicarboximide-9-(N,N'-diméthylaminopropyl)carboxamide (dispersant 4) On ajoute, sous agitation, 5,1 g (0,05 mol) de N,Ndiméthylaminopropylamine et 25,4 g (0,5 mol) de triéthylamine dans 200 mL de dichlorométhane à 0 C. On introduit lentement 0,05 mole du solide rouge de chlorure de pérylène-3,4-dicarboximide-9-carbonyle décrit cidessus. On agite le mélange réactionnel une nuit, puis on évapore le solvant et la triéthylamine sur un évaporateur rotatif. On extrait le résidu par agitation dans 100 mL d'une solution de Na2C03 pendant trois heures, on isole le produit solide par filtration, on le lave plusieurs fois à l'eau, et on sèche le gâteau de filtration dans une chambre de séchage. On obtient 10,78 g (48%) d'un solide rouge. Rf (dioxanne:triéthylamine:eau = 20:2:1) = 0,4 RMN 1H (d6-DMSO) : 8 = 11, 85 à Il,60 (bs, 1H, OCNHCO) , 8,50 (pd, 1H, Ar-H), 8,45 (pd, 2H, Ar-H), 8,40 à 8,32 (m, 2H, Ar-H), 8,15 (pd, 2H, Ar-H), 8,0 (s, 1H, CONH), 7,88 (pt, 1H, Ar-H), 3,10 (dd, 2H, CH2), 2,30 (dd, 2H, CH2), 2,15 (s, 6H, CH3), 1,55 (dd, 2H, CH2-CH2-CH2) ppm. Exemple 5 Essai de performance avec les dispersants 1 à 4 (exemples 1 à 4) On produit des mélanges secs contenant chacun 7,50 g d'un pigment transparent classique du commerce P. R.179 et 225 mg d'un dérivé de pérylène tel que préparé dans un des exemples 1 à 3. L'échantillon témoin est le P.R.179 transparent classique du commerce. On effectue la dispersion dans une bouteille de verre de 100 mL en utilisant 27 mL de billes de verre de 3 mm de diamètre. L'addition de 23,3 g d'un vernis à forte teneur en matières solides (résine acrylique avec solvants xylène et acétate de butyle) est suivie d'un secouage sur un appareil Scandex classique pendant 2 heures. Après un repos de 24 heures, l'échantillon témoin présente une fluidité visuelle de 1 (la pâte a durci et ne peut pas être retirée du récipient de verre), tandis que les échantillons contenant les dispersants de pigments de l'invention des exemples 1 à 3 présentent une faible viscosité et peuvent être retirés du récipient de verre. Les dispersions de peinture préparées avec les dispersants de pigments de l'invention des exemples 1 à 3, en réduction blanche, présentent une couleur plus intense, plus jaune et plus transparente, et elles possèdent un seuil d'écoulement inférieur. Echantillon CE dH DC dL DdE Seuil Pâte témoin 100 0,0 0,0 0,0 0,0 1 Disp. de 90 0,8 2,0 -2,0 -3,0 3 à 4 pâte 1 Disp. de 85 1,0 2,2 -2,5 -3,5 4 pâte 2 Disp. de 88 0,6 1,8 -1,8 -4,4 4 pâte 3 Disp. de 95 0,3 0,8-0,7 -2,3 3 pâte 4 RADICAUX PRINCIPALEMENT STERIQUEMENT STABILISANTS Exemple 6 a) Préparation d'un copolymère de méthacrylate à partir de MMA et de BMA On charge, dans un appareil de 1 L sous agitation constitué d'un flacon à quatre cols, d'un agitateur, d'un réfrigérant, d'un thermomètre et de deux pompes doseuses pour les charges, 175,0 g de tétrahydrofuranne et on porte cette charge initiale à la température d'ébullition (température du bain : 80 C). Ensuite, on introduit en même temps les deux charges composées de la charge la de 159,0 g de méthacrylate de méthyle et 159,0 g de méthacrylate de butyle, et de la charge Ib de 6,60 g de 2-mercaptoéthanol, 0,80 g de [alpha],[alpha]'-azoisobutyronitrile et 30,0 g de tétrahydrofuranne et, au moyen des pompes doseuses, on dose les solutions en continu pendant 120 minutes. On maintient le mélange réactionnel à une température externe de 80 C jusqu'à ce que la teneur en monomère soit tombée au-dessous de 3% (déterminée par chromatographie en phase gazeuse). b) Réaction avec le chlorure de pérylène-3,4- dicarboximide-9-carbonyle (dispersant 5) On met en suspension 0,05 mole de chlorure de pérylène-3,4-dicarboximide-9-carbonyle préparé comme décrit ci-dessus dans 100 mL de THF en présence de 5,05 g (0,05 mol) de triéthylamine et on ajoute cette suspension à la moitié de la solution de polymère refroidie à 0 C. Après avoir ajouté la suspension, on la chauffe à reflux pendant 24 heures. On élimine le THF sous pression réduite et on reprend le résidu dans 500 mL d'acétate de butyle et 75 mL d'eau. On lave la phase organique plusieurs fois à l'eau jusqu'à ce qu'elle soit incolore. On sèche la phase organique sur MgS04 et on élimine le solvant sous pression réduite. On obtient 175 g d'un solide rouge. Rf (dioxanne: eau:NEt3 = 20:1:4) = 0,9 Exemple 7 Produit de la réaction entre le chlorure de 9-sulfonyle de pérylene-3,4-dicarboximide et une polyéthylèneimine greffée avec un polyester (dispersant 6) On dissout 14,7 g (8,6 mEq) d'une polyéthylèneimine greffée avec un polyester (indice d'aminé : 33,5 mg KOH/g) et 19,2 g de triéthylamine dans 150 mL de DMF et on chauffe la solution à 70 C avant d'ajouter 2,6 g (6,2 mmol) du chlorure de pérylène-3,4-dicarboximide-9sulfonyle séché. On agite le mélange réactionnel à 70 C pendant quatre heures avant d'éliminer le DMF sous pression réduite (200 mbars). On réduit le résidu en poudre fine, on l'agite avec de l'eau, on le filtre sur du verre fritté D4, et on le lave (environ 2 L) jusqu'à ce que l'eau d'écoulement soit incolore. On obtient 14,7 g (89%) d'un solide rouge. L'absence de signal large dans la RMN 1H (CDC13) entre 5,4 et 4,9 ppm indique l'absence de groupes NH d'amine, lesquels ont réagi pour former le sulfonamide. Une chromatographie sur couche mince (CCM) (gel de silice, dioxanne:eau:triéthylamine - 20:1:4) indique la présence de traces de l'acide sulfonique libre (Rf = 0,54), mais indique surtout la présence d'un nouveau composé (Rf = 0, 98) . Exemple 8 Essai de performance avec les dispersants 5 et 6 (exemples 6 et 7) On prépare un mélange sec à partir de 7,50 g d'un pigment transparent classique du commerce P. R.179 et de 1,2 g de dispersant 5 ou de dispersant 6. L'échantillon témoin est un mélange de 7,50 g du pigment, transparent classique du commerce, auquel on ajoute 1,2 g de xylène avant d'ajouter le vernis (témoin). On réalise la dispersion dans un flacon de verre de 100 mL en utilisant 27 mL de billes de verre de 3 mm de diamètre. L'addition de 23,3 g d'un vernis à forte teneur en matières solides (résine acrylique avec solvants xylène et acétate de butyle) est suivie d'un secouage sur un appareil Scandex classique pendant 2 heures. Après un repos de 24 heures, l'échantillon témoin présente une fluidité visuelle de 1 (la pâte a durci et ne peut pas être retirée du récipient de verre), tandis que les échantillons contenant le dispersant 5 et le dispersant 6 présentent respectivement une viscosité élevée et faible, et tous deux peuvent être retirés du récipient de verre. Le témoin, en réduction blanche, est de couleur plus claire, plus bleue et moins chromatique que les pâtes de peinture préparées en utilisant les dispersants 5 et 6. Echantillon CE dH dC dL ddE d'écoulement Pâte témoin 100 0,0 0,0 0,0 0,0 1 Disp. de 92 0,6 2,2 -2,0 -3,0 3 pâte 5 Disp. de 80 1,1 3,9 -4,0 -6,0 4 pâte6 Exemple 9 Produit de la réaction entre le chlorure de pérylène-3,4dicarboximide-9-sulfonyle et un polyéthylèneglycol coiffé d'un groupe méthyle MeO-(CH2-CH2-O)23-OH (dispersant 7) On ajoute 4,19 g (0,01 mol) de chlorure de pérylène- 3,4-dicarboximide-9-sulfonyle à une solution de 10,0 g (0,01 mol) de MeO-(CH2-CH2-O)23-OH (Pluriol A 1000E) et 10,1 g (0,1 mol) de triéthylamine. On chauffe le mélange réactionnel à 70 C et on l'agite à cette température pendant quatre heures. Ensuite, on élimine le DMF par évaporation sous pression réduite. On obtient 18,2 g d'un résidu collant que l'on traite alors sans purification supplémentaire. Une CCM (gel de silice, dioxanne:eau:triéthylamine = 20 :1:4) indique la présence de traces de l'acide sulfonique libre (Rf = 0,54), et indique surtout la présence d'un nouveau composé (Rf = 0,1). Exemple 10 Essai de performance du composé de l'exemple 7 On broie par voie humide 10,0 g (teneur en matières solides : 39%) d'un gâteau de filtration d'un pigment transparent classique du commerce P. R.179, avec 1,0 g du dispersant de pigment non purifié de l'exemple 6 (dispersant 7) dans un récipient de verre de 100 mL, pendant 4 heures, sur un secoueur Scandex, en utilisant des billes SAZ (1 mm de diamètre). Après avoir retiré les billes SAZ, on isole le pigment par filtration. Après trois jours de filtration, on obtient un gâteau de filtration humide qui, après séchage dans une chambre de séchage, donne 4,60 g d'un solide. Après trituration soigneuse des morceaux de pigment, on les compare avec le gâteau de filtration broyé et séché dans une matière de couche de fond aqueuse PU du commerce (polyester, polyuréthanne, eau, butylglycol). À cet effet, on disperse 3,5 g de l'échantillon témoin (gâteau de filtration broyé et séché) et 3,5 g de l'échantillon de pigment susmentionné modifié en surface avec 18,5 g d'un vernis dispersant aqueux (PU), dans un flacon de verre de 100 mL, avec 32 mL de billes SAZ, sur un secoueur Scandex pendant 18 minutes. On mélange 2,0 g de la pâte avec 2,0 g d'un composant de dilution (à base de PU) et on prépare une réduction blanche. On disperse le reste des pâtes pendant une durée totale de trois heures et, dans chaque cas, on mélange 2,0 g des pâtes avec 2,0g du composant de dilution (à base de PU) et on prépare une réduction blanche. L'échantillon de pigment modifié en surface possède une plus faible dureté en dispersion, une plus grande intensité de la couleur finale, une saturation supérieure, une nuance plus jaune et une plus grande translucidité. CE CE dH dC dL ddE Echantillon (18 min) (3 h) (3 h) (3 h) (3 h) (3 h) Pâte Pâte 130 100 0,0 0,0 0,0 0,0 8/témoin Pâte 92 80 1,3 2,0-2,0 -2,0 REVENDICATIONS 1. Dérivé de pérylène de formule (I) : dans laquelle A est défini par un atome d' oxygène, un groupe CH2 ou NR1, R1 représentant un atome d'hydrogène, un groupe aryle, aralkyle, hétéroaryle, cycloalkyle, alkyle en C1 à C22 ; les Y, identiques ou différents, représentent chacun un groupe -C02, -CONR2, -S03 ou -S02NR2, R2 représentant un atome d'hydrogène, un groupe aryle, aralkyle, hétéroaryle, cycloalkyle, alkyle en C1 à C22, de préférence un groupe alkyle en C1 à C6, alkylamine où la fonction amine peut, si nécessaire, porter un ou plusieurs substituants supplémentaires et peut faire partie d'une polyamine ; les X, identiques ou différents, représentent chacun un substituant principalement stériquement stabilisant et/ou électrostatiquement stabilisant ; les Z, identiques ou différents, représentent chacun, s'ils sont présents, un ou plusieurs substituants supplémentaires choisis dans le groupe formé par les groupes alkyle, alcoxy et aryloxy ainsi que par les atomes d'halogène, en particulier les atomes de chlore et de brome ; n représente un nombre entier supérieur ou égal à 1 ; et m représente un nombre entier supérieur ou égal à 0. 2. Dérivé de pérylène selon la revendication 1, dans lequel les substituants stériquement stabilisants sont choisis dans le groupe formé par les polymères à base d'oxydes d'alkylène, les polymères à base de polyesters, les polymères à base de polyacrylates, les polymères à base de sulfures d'alkyle et les polymères à base de composés alkyle. 3. Dérivé de pérylène selon la revendication 2, dans lequel les polymères sont des (co)polymères séquencés. 4. Dérivé de pérylène selon la revendication 1, dans lequel les radicaux électrostatiquement stabilisants contiennent des groupes ammonium et/ou éventuellement des groupes amino protonables. 5. Dérivé de pérylène selon l'une quelconque des revendications 1 à 4, dans lequel, dans la formule (I), n vaut 1 et m vaut 0 et le dérivé de pérylène est de formule (III) : dans laquelle A représente NH, Y représente-CONH, -S03 ou -S02NH, X représente un substituant qui comprend un groupe amino protonable, de préférence une alkyl(en C1 à C22)amine, sachant qu'il est possible que l'atome d'azote de la fonction amine soit substitué par des groupes alkyle supplémentaires et fasse partie d'une polyamine, ou fasse partie d'un système cyclique, ou X représente un groupe alkyle en C1 à C30 ou alcényle en C3 à C30, sachant qu'il est possible que la chaîne carbonée soit interrompue, dans chaque cas, par un ou plusieurs groupes -0-, -CO-O-, -0-CO- ou -S-, chacun pouvant être substitué par des groupes alcoxy en C1 à C6, amino, hydroxyle, carboxyle et des atomes d'halogène, où R4 représente un atome d'hydrogène, un groupe alkyle, cycloalkyle, aryle, hétéroaryle ou aralkyle. 6. Dérivé de pérylène de formule (IV) : dans laquelle m représente un nombre entier allant de 1 à 100, n représente un nombre entier allant de 1 à 20, R5 représente un groupe alkyle(en C1 à C64)-SO2, et R6 représente un atome d'hydrogène ou un groupe alkyle en C1 à C6, de préférence un atome d'hydrogène ou CH3, de manière plus particulièrement préférée un atome d'hydrogène. 7. Procédé de préparation d'un dérivé de pérylène selon l'une quelconque des revendications 1 à 6, dans lequel un dérivé de pérylène substitué par COC1 et/ou SO2Cl de formule (V) : dans laquelle A représente un atome d'oxygène, un groupe CH2 ou NR1, R1 représentant un atome d'hydrogène, un groupe aryle, aralkyle, hétéroaryle, cycloalkyle, alkyle en Ci à C22. les Z, identiques ou différents, représentent chacun, s'ils sont présents, un ou plusieurs substituants supplémentaires choisis dans le groupe formé par les groupes alkyle, alcoxy et aryloxy ainsi que les atomes d'halogène, en particulier les atomes de chlore et de brome ; et - m représente un nombre entier supérieur ou égal à 0 ; est mis à réagir avec des alcools, des thiols et/ou des amines. 8. Dérivé de pérylène selon l'une quelconque des revendications 1 à 6, pouvant être obtenu par un procédé selon la revendication 7. 9. Utilisation de composés constitués d'une structure mère et d'au moins un substituant lié par une liaison covalente à ladite structure, la structure mère étant un hydrocarbure polycyclique essentiellement aromatique et étant choisie, en particulier, dans le groupe formé par les dérivés de naphtalène, les dérivés de phénalène, les dérivés de pérylène, les dérivés de pyrène, les dérivés de fluoranthène, les dérivés de fluorène, les dérivés d'heptalène, des dérivé d'indène, les dérivés de phénanthrène, les dérivés d'anthracényle et les dérivés d'acénaphtène, et le ou les substituants pouvant avoir un effet stériquement et/ou électrostatiquement stabilisant sur un pigment ; en tant que dispersants de pigments. 10. Utilisation selon la revendication 9, dans laquelle le dérivé de pérylène selon l'une quelconque des revendications 1 à 6 et 8 est utilisé. 11. Préparation de pigment comprenant : (a) au moins un pigment organique ; et (b) au moins un composé constitué d'une structure mère et d'au moins un substituant lié par une liaison covalente à ladite structure, la structure étant un hydrocarbure polycyclique essentiellement aromatique et étant choisie, en particulier, dans le groupe formé par les dérivés de naphtalène, les dérivés de phénalène, les dérivés de pérylène, les dérivés de pyrène, les dérivés de fluoranthène, les dérivés de fluorène, les dérivés d'heptalène, les dérivés d'indène, les dérivés de phénanthrène, les dérivés d'anthracényle et les dérivés d'acénaphtène, et le ou les substituants pouvant avoir un effet stériquement et/ou électrostatiquement stabilisant sur un pigment ; en tant que dispersant de pigment. 12. Préparation de pigment selon la revendication 11, dans laquelle la préparation de pigment comprend au moins un dérivé de pérylène selon l'une quelconque des revendications 1 à 6 et 8 en tant que dispersant de pigment. 13. Préparation de pigment selon la revendication 11 ou 12, dans laquelle la préparation de pigment contient 2% à 50% en poids, de préférence 2% à 30% en poids, de manière plus particulièrement préférée 2% à 20% en poids de dispersant de pigment par gramme de pigment dans le cas des radicaux stériquement stabilisants, et 0,5% à 5% en poids, de préférence 0,5% à 4% en poids, de manière plus particulièrement préférée 0,5% à 3% en poids de dispersant de pigment par gramme de pigment dans le cas des radicaux électrostatiquement stabilisants. 14. Préparation de pigment selon l'une quelconque des revendications 11 à 13, dans laquelle les pigments sont finement divisés et possèdent une granulométrie primaire moyenne inférieure à 300 nm, de préférence inférieure à 200 nm, de manière plus particulièrement préférée inférieure à 100 nm, et ils peuvent être utilisés pour produire des couleurs transparentes. 15. Procédé de préparation d'une préparation de pigment selon l'une quelconque des revendications 11 à 14, qui consiste à mélanger au moins un composé, en tant que dispersant de pigment, qui est composé d'une structure mère et d'au moins un substituant lié par une liaison covalente à ladite structure, la structure mère étant un hydrocarbure polycyclique essentiellement aromatique et étant choisie, en particulier, dans le groupe formé par les dérivés de naphtalène, les dérivés de phénalène, les dérivés de pérylène, les dérivés de pyrène, les dérivés de fluoranthène, les dérivés de fluorène, les dérivés d'heptalène, les dérivés d'indène, les dérivés de phénanthrène, les dérivés d'anthracényle et les dérivés d'acénaphtène, et sachant qu'il est possible que le ou les substituants aient un effet stériquement et/ou électrostatiquement stabilisant sur un pigment et le pigment organique, ou à les laisser agir l'un sur l'autre à tout moment souhaité pendant leur préparation. 16. Procédé selon la revendication 15, dans lequel un dérivé de pérylène selon l'une quelconque des revendications 1 à 6 et 8 est utilisé en tant que dispersant de pigment. 17. Procédé selon la revendication 16, dans lequel le dispersant de pigment et le pigment organique sont mélangés ensemble sous forme de poudres sèches. 18. Utilisation d'une préparation de pigment selon l'une quelconque des revendications 11 à 14, en tant que colorant pour pigmenter des matières organiques à masse moléculaire élevée d'origine naturelle ou synthétique sous la forme de masses de matière plastique, de matières plastiques fondues, de solutions de filage, de vernis, de peintures, toners ou d'encres d'impression. 19. Dispersion de pigment, en particulier vernis ou peinture, comprenant au moins un dérivé de pérylène selon l'une quelconque des revendications 1 à 6 et 8 et/ou au moins une préparation de pigment selon les revendications 11 à 14.